(57)【要約】【課題】  本発明が解決しようとする課題は、バイオマス原料由来の樹脂材料を使用して、スラッシュ成形用の熱可塑性樹脂粉末材料の粉体特性改良剤を開発し、地球温暖化防止、循環型社会の構築といった社会の要請に答えることである。  【解決手段】  熱可塑性樹脂粉末（Ｂ）を主体とし、植物由来ポリアミド及び植物由来ポリ乳酸からなる群より選ばれた少なくとも１種の植物由来樹脂（Ａ０）からなり体積平均粒径が０．０１〜１０μｍであり球状である樹脂微粉末（Ａ）を含有し、（Ｂ）と（Ａ）の少なくとも２種の粉末混合物であることを特徴とするスラッシュ成形用樹脂粉末組成物。【選択図】なし【特許請求の範囲】
【請求項１】
熱可塑性樹脂粉末（Ｂ）を主体とし、植物由来ポリアミド及び植物由来ポリ乳酸からなる群より選ばれた少なくとも１種の植物由来樹脂（Ａ０）からなり体積平均粒径が０．０１〜１０μｍであり球状である樹脂微粉末（Ａ）を含有し、（Ｂ）と（Ａ）の少なくとも２種の粉末混合物であることを特徴とするスラッシュ成形用樹脂粉末組成物。
【請求項２】
樹脂微粉末（Ａ）の形状が、最長径ａと最短経ｂの比ａ／ｂの値が１〜１．５である請求項１に記載の樹脂粉末組成物。
【請求項３】
熱可塑性樹脂粉末（Ｂ）が、熱可塑性ポリウレタン系樹脂粉末である請求項１又は２に記載の樹脂粉末組成物。
【請求項４】
熱可塑性樹脂粉末（Ｂ）１００重量部に対して、樹脂微粉末（Ａ）が０．１〜１５重量部含有されてなる請求項１〜３のいずれか１項に記載の樹脂粉末組成物。
【請求項５】
さらに      体積平均粒径が０．０１〜１０μｍである石油由来樹脂微粉末（Ｃ）を含有する請求項１〜４のいずれか１項に記載の樹脂粉末組成物。
【請求項６】
請求項１〜５のいずれか１項に記載のスラッシュ成形用樹脂粉末組成物をスラッシュ成形してなるシート。
【発明の詳細な説明】
【技術分野】
【０００１】
本発明は、インスツルメントパネル、ドアトリム等の自動車内装部品の成形用素材として適する、熱可塑性樹脂粉末を主体とする、スラッシュ成形用の樹脂粉末組成物に関するものである。
【背景技術】
【０００２】
スラッシュ成形用の熱可塑性樹脂粉末材料は、長時間保存するとブロッキングを引き起こし、粉体流動性が悪くなる問題があった。この問題を解決するために、シリカ微粉末（例えば特許文献１、２参照）や樹脂微粉末等（例えば特許文献３、４参照）を熱可塑性樹脂粉末に添加することが行われている。
一方、地球温暖化防止、循環型社会の構築に貢献するために、植物など生物由来のバイオマス原料を使用した樹脂材料を自動車等の材料として積極的に使用することが、社会から要請されている。
【特許文献１】特開２００１−０１１３０１号公報
【特許文献２】特開２００６−２８３１９号公報
【特許文献３】特開２０００−１７０３３号公報
【特許文献４】特開２００５−１２６５３４号公報
【発明の開示】
【発明が解決しようとする課題】
【０００３】
しかしながら、スラッシュ成形用の熱可塑性樹脂粉末材料の粉体特性改良材でバイオマス原料を使用したものは知られていない。
本発明が解決しようとする課題は、バイオマス原料由来の樹脂材料を使用して、スラッシュ成形用の熱可塑性樹脂粉末材料の粉体特性改良材を開発し、地球温暖化防止、循環型社会の構築といった社会の要請に答えることである。  
【課題を解決するための手段】
【０００４】
本発明者は鋭意研究した結果、本発明を完成させるに至った。
すなわち本発明は、熱可塑性樹脂粉末（Ｂ）を主体とし、植物由来ポリアミド及び植物由来ポリ乳酸からなる群より選ばれた少なくとも１種の植物由来樹脂（Ａ０）からなり体積平均粒径が０．０１〜１０μｍであり球状である樹脂微粉末（Ａ）を含有し、（Ｂ）と（Ａ）の少なくとも２種の粉末混合物であることを特徴とするスラッシュ成形用樹脂粉末組成物、及び該スラッシュ成形用樹脂粉末組成物からなる樹脂成形品である。
【発明の効果】
【０００５】
本発明のスラッシュ成形品用樹脂粉末組成物は、植物由来樹脂微粉末を含有し、熱可塑性樹脂粉末材料の長期保存時にブロッキング性、粉体流動性を改良させることができるという効果を有する。さらに原料にバイオマス原料を使用していることから、本品を使用することにより地球温暖化防止、循環型社会の構築に貢献することができる。
【発明を実施するための最良の形態】
【０００６】
植物由来樹脂微粉末（Ａ）は植物由来ポリアミド（Ａ１）単独、植物由来ポリ乳酸（Ａ２）単独，（Ａ１）と（Ａ２）の混合物のいずれかであってもよいが、耐加水分解性、耐熱性の観点から植物由来ポリアミド（Ａ１）単独が好ましい。
【０００７】
植物由来ポリアミド（Ａ１）の製造方法としては、ひまし油をエステル交換し、得られたリシノール酸エステルを加熱分解することによって生成したウンデシレン酸エステルを加水分解後、ウンデシレン酸を求核置換反応によりアミノ化し、得られた１１−アミノウンデカン酸を加熱重合する方法などが挙げられる。
（Ａ１）の融点は、スラッシュ成形時の溶融性の観点から１６０〜２１０℃であることが好ましい。さらに好ましくは１７５〜１９５℃である。
【０００８】
（Ａ１）は、１１−アミノウンデカン酸またはウンデカンラクタム以外のその他の共重合成分を含んでいてもよい。他の共重合成分としては、エチレングリコール、プロピレングリコール、ブタンジオール、ヘプタンジオール、ヘキサンジオール、オクタンジオール、ノナンジオール、デカンジオール、１，４−シクロヘキサンジメタノール、ネオペンチルグリコール、グリセリン、ペンタエリスリトール、ビスフェノールＡ、ポリエチレングリコール、ポリプロピレングリコール、およびポリテトラメチレングリコールなどのグリコール化合物、シュウ酸、アジピン酸、セバシン酸、アゼライン酸、ドデカンジオン酸、マロン酸、グルタル酸、シクロヘキサンジカルボン酸、テレフタル酸、イソフタル酸、フタル酸、ナフタレンジカルボン酸、ビス（ｐ−カルボキシフェニル）メタン、アントラセンジカルボン酸、４，４’−ジフェニルエーテルジカルボン酸、５−ナトリウムスルホイソフタル酸、５−テトラブチルホスホニウムイソフタル酸などのジカルボン酸、グリコール酸、ヒドロキシプロピオン酸、ヒドロキシ吉草酸、ヒドロキシカプロン酸、ヒドロキシ安息香酸などのヒドロキシカルボン酸、およびカプロラクトン、バレロラクトン、プロピオラクトン、ウンデカラクトン、１，５−オキセパン−２−オンなどのラクトン類を挙げることができる。このような共重合成分は、全単量体成分中、通常０〜３０モル％の含有量とするのが好ましく、０〜１０モル％であることが好ましい。微粒子化の方法としては例えば冷凍粉砕、溶融状態下細孔を通し切断する方法などがある。
【０００９】
樹脂成型品の耐摩耗性の観点から、植物由来ポリアミド（Ａ１）は重量平均分子量が１０，０００〜５００，０００であることが好ましい。さらに好ましくは重量平均分子量が３０，０００〜４００，０００であり、特に好ましくは重量平均分子量が５０，０００〜３００，０００である。ここでいう重量平均分子量とは、ゲルパーミエーションクロマトグラフィーで測定したポリメチルメタクリレート（ＰＭＭＡ）換算の分子量をいう。微粒子化の方法としては例えば冷凍粉砕、溶融状態下細孔を通し切断する方法などがある。
【００１０】
植物由来ポリ乳酸（Ａ２）は、Ｌ−乳酸、及びＤ−乳酸からなる群より選ばれた少なくとも１種の乳酸を重合してなる高分子である。（Ａ２）の融点は、スラッシュ成形時の溶融性の観点から１５０〜２３０℃であることが好ましい。さらに好ましくは１６５〜２１５℃である。
【００１１】
（Ａ２）は、乳酸以外の他の共重合成分を含んでいてもよい。他のモノマー単位としては、エチレングリコール、プロピレングリコール、ブタンジオール、ヘプタンジオール、ヘキサンジオール、オクタンジオール、ノナンジオール、デカンジオール、１，４−シクロヘキサンジメタノール、ネオペンチルグリコール、グリセリン、ペンタエリスリトール、ビスフェノールＡ、ポリエチレングリコール、ポリプロピレングリコール、およびポリテトラメチレングリコールなどのグリコール化合物、シュウ酸、アジピン酸、セバシン酸、アゼライン酸、ドデカンジオン酸、マロン酸、グルタル酸、シクロヘキサンジカルボン酸、テレフタル酸、イソフタル酸、フタル酸、ナフタレンジカルボン酸、ビス（ｐ−カルボキシフェニル）メタン、アントラセンジカルボン酸、４，４’−ジフェニルエーテルジカルボン酸、５−ナトリウムスルホイソフタル酸、５−テトラブチルホスホニウムイソフタル酸などのジカルボン酸、グリコール酸、ヒドロキシプロピオン酸、ヒドロキシ吉草酸、ヒドロキシカプロン酸、ヒドロキシ安息香酸などのヒドロキシカルボン酸、およびカプロラクトン、バレロラクトン、プロピオラクトン、ウンデカラクトン、１，５−オキセパン−２−オンなどのラクトン類を挙げることができる。このような共重合成分は、全単量体成分中、通常０〜３０モル％の含有量とするのが好ましく、０〜１０モル％であることが好ましい。微粒子化の方法としては例えば冷凍粉砕、溶融状態下細孔を通し切断する方法などがある。
【００１２】
樹脂成型品の耐摩耗性の観点から、植物由来ポリ乳酸（Ａ２）は重量平均分子量が１０，０００〜５００，０００であることが好ましい。さらに好ましくは重量平均分子量が３０，０００〜４００，０００であり、特に好ましくは重量平均分子量が５０，０００〜３００，０００である。ここでいう重量平均分子量とは、ゲルパーミエーションクロマトグラフィーで測定したポリメチルメタクリレート（ＰＭＭＡ）換算の分子量をいう。
【００１３】
地球温暖化防止、循環型社会の構築に貢献するという観点からポリ乳酸樹脂はとうもろこし等由来のでんぷん、糖質から発酵法により得られる乳酸を原料とし、高分子量化される製造方法であることが好ましい。
製造メーカーとしてＬＡＣＥＡ（三井化学）、Ｕ’ｚ（トヨタ自動車製）などが挙げられる。
【００１４】
本発明のスラッシュ成形用樹脂粉末組成物が含有する樹脂微粉末（Ａ）は、体積平均粒径が０．０１〜１０μｍでありかつ粒子形状が球状であることを必須要件とする。
（Ａ）の体積平均粒径が１０μｍより大きい場合はスラッシュ成形用樹脂粉末組成物の耐ブロッキング性が悪化する。
（Ａ）の体積平均粒径が０．０１μｍより小さい微粉末は入手することが困難である。
（Ａ）の体積平均粒径は１０μｍ以下、好ましくは５μｍ以下、さらに好ましくは３μｍ以下であり、好ましくは０．０１μｍ以上、さらに好ましくは０．１μｍ以上である。
【００１５】
樹脂微粉末（Ａ）の体積平均粒径は、レーザー回析／散乱法で行い、例えばマイクロトラック粒度分析計（日機装（株）製ＭＫＩＩＳＲＡ  ７９９７−１０）で測定することができる。
体積平均粒径が０．０１〜１０μｍでありかつ粒子形状が球状である樹脂微粉末（Ａ）を製造する方法は以下の例が挙げられる。
ヘリウム循環式ジェット粉砕システム（日本ニューマチック工業株式会社）を用いることにより、樹脂粉末を微粒子化することができる。ここで、粉砕用ガスにヘリウムガスを使用することで、粒子に作用する衝突エネルギーを大きくでき、超音速気流中で粒子同士の強い衝撃により粉砕を促進し、粉砕粒子径を極めて小さくすることができる。さらにＳｕｒｆａｃｅＦｕｓｉｎｇ  Ｓｙｓｔｅｍ（日本ニューマチック工業株式会社）を用いることで粒子形状を球状にすることができる。樹脂微粉末を熱風中に分散噴霧することで、粒子温度は直ぐに溶融開始温度以上になる。溶融された粒子は、粒子自信の表面張力により、粒子形状が球状になる。
【００１６】
（Ａ）の粒子形状が球状でない場合は粉体流動性が悪化する。
ここで粒子形状が球状であるとは、例えば、粒子の最長径ａと最短経ｂの比ａ／ｂの値が１〜１．５であることで表すことができ、１〜１．２５がより好ましい。なお上記比ａ／ｂの数値が１に近いほど真球に近い。上記真球度は、３次元スキャン等の方法により撮影した画像を、コンピューター等を用いて画像解析することにより計算することで測定できる。また、２次元スキャン等の方法により撮影した画像を、コンピューター等を用いて画像解析することにより計測した真円度をもって代用してもよい。
【００１７】
本発明において、熱可塑性樹脂粉末（Ｂ）とは、スラッシュ成形用に使用可能な樹脂粉末であれば特に制限はない。
好ましい例としては、（以下、熱可塑性を省略して記載する。）ポリウレタン系樹脂粉末、塩化ビニル系樹脂粉末、ポリオレフィン系樹脂粉末、ビニル芳香族系樹脂粉末、アクリレート系樹脂粉末、共役ジエン系樹脂粉末、およびこれらの２種以上の混合物が挙げられ、特に好ましいものはポリウレタン系樹脂粉末である。
【００１８】
ポリウレタン系樹脂粉末のポリウレタン系樹脂は高分子ポリオール、ポリイソシアネート、必要に応じて低分子ジオール、低分子ジアミン等からなる樹脂である。              製造方法としては、例えば以下の方法が挙げられる。
（１）ウレタン結合およびウレア結合の組成を有し、水および分散安定剤存在下で、イソシアネート基末端ウレタンプレポリマーとブロックされた鎖伸長剤（例えばケチミン化合物）とを反応させる方法で製造されるもの。具体的には例えば特開平８−１２００４１号公報等に記載されたものを使用することができる。
（２）ウレタン結合およびウレア結合の組成を有したウレタンプレポリマーを、該ウレタンプレポリマーが溶解しない有機溶剤および分散安定剤存在下で、鎖伸長剤（例えばジアミンおよび／またはグリコール）とを反応させる方法で製造されるもの。具体的には例えば特開平４−２０２３３１号公報等に記載されたものを使用することができる。
（３）ジイソシアネート、高分子グリコール、必要に応じて鎖伸長剤（低分子グリコール、低分子ジアミン）を反応させることで熱可塑性ポリウレタン樹脂の塊状物を得る。ついで粉末化（例えば冷凍粉砕、溶融状態下細孔を通し切断する方法）する方法で製造される物。
【００１９】
塩化ビニル系樹脂粉末は、懸濁重合法又は塊状重合法によって製造した塩化ビニル単独重合体、塩化ビニルモノマーとエチレン酢酸ビニル等塩化ビニルモノマーを主成分とする共重合体の樹脂粉末が含まれる。
【００２０】
ポリオレフィン系樹脂粉末は、一般的にオレフィン系熱可塑性エラストマーに属する物であればいかなるものも使用でき、さらに、エチレン‐プロピレン‐ジエン‐ゴム（ＥＰＭ、ＥＰＤＭ）とプロピレン系重合体を含むポリオレフィン等とを複合したオレフィン系熱可塑性エラストマーを挙げる事ができる。また、α‐オレフィン共重合体よりなるオレフィン熱可塑性エラストマー、α‐オレフィン共重合体とプロピレン系樹脂から成るオレフィン熱可塑性エラストマーの微粉末も使用することができる。
【００２１】
ビニル芳香族系樹脂粉末は、芳香族ビニル化合物単独重合体、芳香族ビニル化合物とビニル系モノマーの共重合体の樹脂粉末が含まれる。  芳香族ビニル化合物としては、例えば、スチレン、ｔ−ブチルスチレン、αーメチルスチレン、ｐーメチルスレン、ジビニルベンゼン、１，１ージフェニルスチレン、ブロモスチレン、ビニルスチレン、ビニルキシレン、フルオロスチレン、エチルスチレンなどが挙げられ、特にスチレン、αーメチルスチレンが好ましい。
【００２２】
アクリレート系樹脂粉末は、（メタ）アクリル酸エステル単独重合体、（メタ）アクリル酸エステルとビニル系モノマーの共重合体の樹脂粉末が含まれる。
【００２３】
共役ジエン系樹脂粉末は、共役ジエン系共重合体中の共役ジエン系部分を水素添加または一部水素添加して得られる共重合体であり、芳香族ビニル化合物‐共役ジエン化合物ランダム共重合体、芳香族ビニル化合物‐共役ジエン化合物ブロック共重合体の水素添加物、共役ジエン化合物ブロック共重合体の水素添加物の樹脂粉末が含まれる。
【００２４】
熱可塑性樹脂粉末（Ｂ）の平均粒径は、好ましくは１０〜５００μｍ、さらに好ましくは７０〜３００μｍの範囲にある。
（Ｂ）は樹脂微粉末（Ａ）と熱可塑性樹脂粉末（Ｂ）の合計重量に対して、好ましくは７０重量％以上、さらに好ましくは８０重量％以上、特に好ましくは９０重量％以上、好ましくは９９重量％以下、さらに好ましくは９８重量％以下、特に好ましくは９７重量％以下含有される。
【００２５】
本発明のスラッシュ成形用樹脂粉末組成物において、樹脂微粉末（Ａ）は、樹脂微粉末（Ａ）と熱可塑性樹脂粉末（Ｂ）の合計重量に対して、粉体流動性、ブロッキング性の観点から好ましくは０．１重量％以上、さらに好ましくは０．５重量％以上、特に好ましくは１．０重量％以上、溶融性の観点から好ましくは１３重量％以下、さらに好ましくは１０重量％以下、特に好ましくは７重量％以下含有される。
【００２６】
本発明のスラッシュ成形用樹脂粉末組成物は、熱可塑性樹脂粉末（Ｂ）を主体とし、樹脂微粉末（Ａ）を含有するが、（Ｂ）と（Ａ）は互いに独立に粉末の形で混合物を形成しており、（Ａ）が（Ｂ）中に含有されたり、又は逆に（Ｂ）が（Ａ）中に含有されたり、又は（Ａ）と（Ｂ）が合体して１種の粉末を形成することはない。
【００２７】
本発明のスラッシュ成形用樹脂粉末組成物は、さらに粉体特性改良剤として石油由来樹脂微粉末（Ｃ）及び／又は無機微粉末を含有してもよい。
また、添加助剤（Ｄ）を含有してもよい。
（Ｃ）は、樹脂微粉末（Ａ）と熱可塑性樹脂粉末（Ｂ）の合計重量に対して、好ましくは０．０５重量％以上、さらに好ましくは０．１５重量％以上、好ましくは５．０重量％以下、さらに好ましくは３．０重量％以下含有される。
（Ｄ）は、（Ａ）と（Ｂ）の合計重量に対して、好ましくは０．１重量％以上、より好ましくは、０．２重量％以上、さらに好ましくは０．３重量％以上、好ましくは８０重量％以下、さらに好ましくは６０重量％以下含有される。
【００２８】
石油由来樹脂微粉末（Ｃ）としては、ポリアミド系樹脂、ポリイミド系樹脂、ポリスチレン系樹脂、ポリアクリル系樹脂、ポリシリコン系樹脂、ポリオレフィン系樹脂、エポキシ系樹脂およびポリウレタン系樹脂から選ばれる。これらの樹脂は石油由来の原料から製造されるものである。
（Ｃ）は、１６０℃以下（好ましくは１８０℃以下）で溶融せず、平均粒子径が１０μｍ以下、好ましくは５μｍ以下、さらに好ましくは３μｍ以下であり、好ましくは０．０１μｍ以上、さらに好ましくは０．１μｍ以上である粉末状の熱可塑性樹脂および／または熱硬化性樹脂が用いられる。これらのうち好ましいものは、熱軟化開始温度が通常１７０〜２８０℃、好ましくは１８０〜２５０℃の熱可塑性樹脂粉末である。具体的には、例えばシクロヘキシルマレイミド微粒子、架橋シクロヘキシルマレイミド微粒子、メチルメタクリレート・エチレングリコールジメタクリレート共重合体等が好ましい。粒子の形状は、粒子の最長径ａと最短経ｂの比ａ／ｂの値が１〜１．２５であることが好ましい。
【００２９】
添加助剤（Ｄ）としては、公知慣用の顔料、無機充填剤、可塑剤、離型剤、有機充填剤、分散剤、紫外線吸収剤（光安定剤）、酸化防止剤等が添加出来る。
【００３０】
本発明のスラッシュ成形用樹脂粉末組成物を製造する方法としては、例えば以下の方法が挙げられる。
（１）熱可塑性樹脂粉末（Ｂ）、樹脂微粉末（Ａ）及び、必要に応じて添加される石油由来樹脂微粉末（Ｃ）、及び添加助剤（Ｄ）を一括して混合装置で混合する方法。
（２）必要に応じて予め熱可塑性樹脂粉末（Ｂ）に添加助剤（Ｄ）を含有させておき、その後樹脂微粉末（Ａ）と必要に応じて石油由来樹脂微粉末（Ｃ）を添加混合する方法。
このうち（２）の方法が好ましい。
上記方法により得られたスラッシュ成形用材料は、熱可塑性樹脂粉末（Ｂ）の粒子表面に樹脂微粉末（Ａ）が吸着された状態で形成されている。また、石油由来樹脂微粉末（Ｃ）及び添加助剤（Ｄ）を添加する場合は、（Ｂ）の粒子表面に（Ｃ），（Ｄ）が吸着された状態で形成されている。
【００３１】
上記混合に使用する混合装置としては、公知の粉体混合装置を使用でき、容器回転型混合機、固定容器型混合機、流体運動型混合機のいずれも使用できる。例えば固定容器型混合機としては高速流動型混合機、複軸パドル型混合機や円錐型スクリュー混合機を使って混合する方法が良く知られている。これらの方法の中で、複軸パドル型混合機および円錐型スクリュー混合機を使用するのが好ましい。
【００３２】
本発明のスラッシュ成形用樹脂粉末組成物をスラッシュ成形法で成形するには、例えば、本発明の粉末組成物が入ったボックスと２００〜２８０℃に加熱した金型を共に振動回転させ、パウダーを型内で溶融流動させた後冷却後固化させ、表皮を製造する方法で好適に実施することができる。
本発明の成形用材料で成形された表皮厚さは、０．５〜１．５ｍｍが好ましい。該表皮は自動車内装材、例えばインストルメントパネル、ドアトリム等の表皮に好適に使用される。
【００３３】
実施例
以下、製造例、実施例により本発明を更に詳細に説明するが、本発明はこれに限定されるものではない。以下において「部」は重量部、「％」は重量％を示す。
製造例１
プレポリマー溶液の製造
温度計、撹拌機及び窒素吹込み管を備えた反応容器に、数平均分子量（以下Ｍｎと記す。）が１０００のポリブチレンアジペート（６１６．２部）、酸化防止剤（１．２部）[チバスペシャリティーケミカルズ（株）社製  イルガノックス１０１０］を仕込み、窒素置換した後、撹拌しながら１２０℃で均一撹拌した。続いて１−オクタノール（１０．４部）、メチルエチルケトン（以下、ＭＥＫと記す）（１２５．０部）を仕込み、均一撹拌した後、６０℃まで冷却し、ヘキサメチレンジイソシアネート（１５５．３部）を仕込み、９０℃で６時間反応させた。次いで、６０℃に冷却した後、紫外線吸収剤（１．９部）［メーカー  チヌビン５７１］を仕込み均一撹拌子し、プレポリマー溶液を得た。得られたプレポリマー溶液のＮＣＯ含量は、２．４％であった。
【００３４】
製造例２
ジアミンのＭＥＫケチミン化物の製造
ヘキサメチレンジアミン（１１６．０部）、過剰のＭＥＫ（２８８．０部、ジアミンに対して４倍モル量）、ｎ−ヘキサン（２９．０部）を８０℃で２４時間還流させながら生成水を系外に除去した。その後減圧にて未反応のＭＥＫ、ｎ−ヘキサンを除去してＭＥＫケチミン化物を得た。
【００３５】
製造例３
反応容器に、製造例１で得たプレポリマー溶液（１００．０部）と製造例２で得たＭＥＫケチミン化合物（６．２部）を投入し、そこに分散剤（三洋化成工業（株）製サンスパールＰＳ−８（２４重量部）を溶解した水溶液３００重量部を加え、ＪＡＮＫＥ＆ＫＵＮＫＥＬ  ＩＫＡ−Ｌａｂｏｒｔｅｃｈｎｉｋ製ＵＬＴＲＡ−ＴＵＲＲＡＸ  Ｔ５０を用いて回転数５０００ｒｐｍで１分間混合した。この混合物を温度計、攪拌機及び窒素吹込み
管を備えた反応容器に移し、攪拌しながら６０℃減圧下で２時間脱ＭＥＫを行った。濾別及び乾燥を行い、熱可塑性樹脂粉末（Ｂ−１）を製造した。
【００３６】
実施例１
１００Ｌのナウターミキサー内に製造例３で得た熱可塑性樹脂粉末（Ｂ−１）１００部、リン酸エステル系可塑剤［大八化学（株）製；ＣＲ-７４１］１５部を投入し、７０℃で２時間含浸した。次いで変性ジメチルポリシロキサン[信越化学工業（株）製；ＫＦ９６]０．１部を投入し、１時間混合した後、室温まで冷却し、樹脂粉末組成物（Ｐ−１）を得た。
次いで、植物由来ポリアミド樹脂微粉末（Ａ１−１）［１１−アミノウンデカン酸ホモポリマーの冷凍粉砕品（Ｍｎ１０，０００）、ひまし油由来］を５．０部混合し、スラッシュ成形用樹脂微粉末組成物（Ｓ−１）を得た。
（Ａ１−１）の体積平均粒径は１０μｍ、形状は最長径ａと最短経ｂの比ａ／ｂの値が１．１であった。（Ｓ−１）の体積平均粒径は１５２μｍであった。
【００３７】
実施例２
上記樹脂粉末組成物（Ｐ−１）１１５．１部に、植物由来ポリアミド樹脂微粉末（Ａ１−２）［１１−アミノウンデカン酸ホモポリマーの冷凍粉砕品（Ｍｎ１０，０００）、ひまし油由来］を５．０部混合し、スラッシュ成形用樹脂微粉末組成物（Ｓ−２）を得た。
（Ａ１−２）の体積平均粒径は１０μｍ、形状は最長径ａと最短経ｂの比ａ／ｂの値が１．５であった。（Ｓ−２）の体積平均粒径は１５２μｍであった。
【００３８】
実施例３
上記樹脂粉末組成物（Ｐ−１）１１５．１部に、植物由来ポリ乳酸樹脂微粉末（Ａ２−１）[三井化学（株）製；ＬＡＣＥＡ  Ｈ−４００（Ｍｎ２０，０００、とうもろこし由来）]を５．０部混合し、スラッシュ成形用樹脂微粉末組成物（Ｓ−３）を得た。
（Ａ２−１）の体積平均粒径は５μｍ、形状は最長径ａと最短経ｂの比ａ／ｂの値が１．１であった。（Ｓ−３）の体積平均粒径は１５２μｍであった。
【００３９】
実施例４
上記樹脂粉末組成物（Ｐ−１）１１５．１部に植物由来ポリアミド樹脂微粉末（Ａ１−３）［１１−アミノウンデカン酸ホモポリマーの冷凍粉砕品（Ｍｎ１０，０００）、ひまし油由来］を５．０部混合し、スラッシュ成形用樹脂微粉末組成物（Ｓ−４）を得た。
（Ａ１−３）の体積平均粒径は０．０１μｍ、形状は最長径ａと最短経ｂの比ａ／ｂの値が１．１であった。（Ｓ−４）の体積平均粒径は１５２μｍであった。
【００４０】
実施例５
上記樹脂粉末組成物（Ｐ−１）１１５．１部に植物由来ポリアミド樹脂微粉末（Ａ１−４）［１１−アミノウンデカン酸ホモポリマーの冷凍粉砕品（Ｍｎ１０，０００）、ひまし油由来］を４．０部、メチルメタクリレート・エチレングリコールジメタクリレート共重合体微粒子粉末［共重合比９５：５（重量比）、ガンツ化成（株）ガンツパールＰＭ−０３０］（Ｃ−１）を０．２部混合し、スラッシュ成形用樹脂微粉末組成物（Ｓ−５）を得た。
（Ａ１−４）の体積平均粒径は５μｍ、形状は最長径ａと最短経ｂの比ａ／ｂの値が１．１、（Ｃ−１）の体積平均粒径は１０μｍ、形状は最長径ａと最短経ｂの比ａ／ｂの値が１．１であった。（Ｓ−５）の体積平均粒径は１５２μｍであった。
【００４１】
実施例６
上記樹脂粉末組成物（Ｐ−１）１１５．１部に植物由来ポリアミド樹脂微粉末（Ａ１−４）［１１−アミノウンデカン酸ホモポリマーの冷凍粉砕品（Ｍｎ１０，０００）、ひまし油由来］を４．０部、シリカ微粉末サイロブロックＳ２００（グレースデヴィソン化学製）（Ｄ−１）を０．２部混合し、スラッシュ成形用樹脂微粉末組成物（Ｓ−６）を得た。
（Ａ１−４）の体積平均粒径は５μｍ、形状は最長径ａと最短経ｂの比ａ／ｂの値が１．１、（Ｄ−１）の体積平均粒径は３μｍ、形状は最長径ａと最短経ｂの比ａ／ｂの値が１．１であった。（Ｓ−６）の体積平均粒径は１５２μｍであった。
【００４２】
実施例７
上記樹脂粉末組成物（Ｐ−１）１１５．１部に植物由来ポリアミド樹脂微粉末（Ａ１−４）［１１−アミノウンデカン酸ホモポリマーの冷凍粉砕品（Ｍｎ１０，０００）、ひまし油由来］を４．０部、メチルメタクリレート・エチレングリコールジメタクリレート共重合体微粒子粉末［共重合比９５：５（重量比）、ガンツ化成（株）ガンツパールＰＭ−０３０］（Ｃ−１）を０．１部、シリカ微粉末サイロブロックＳ２００（グレースデヴィソン化学製）（Ｄ−１）を０．１部混合し、スラッシュ成形用樹脂微粉末組成物（Ｓ−７）を得た。
（Ａ１−４）の体積平均粒径は５μｍ、形状は最長径ａと最短経ｂの比ａ／ｂの値が１．１、（Ｃ−１）の体積平均粒径は１０μｍ、形状は最長径ａと最短経ｂの比ａ／ｂの値が１．１、（Ｄ−１）の体積平均粒径は３μｍ、形状は最長径ａと最短経ｂの比ａ／ｂの値が１．１であった。（Ｓ−７）の体積平均粒径は１５２μｍであった。
【００４３】
実施例８
１００Ｌのナウターミキサー内にポリ塩化ビニル樹脂［新第一塩ビ（株）製；ＺＥＳＴ７００Ｌ］（Ｂ−２）（１００部）、ジオクチルフタレート５０．０部、酸化防止剤（１．２部）［チバスペシャリティーケミカルズ（株）製  イルガノックス１０１０］、紫外線吸収剤（１．９部）[チバスペシャリティーケミカルズ（株）製  チヌビン５７１]を投入し、７０℃で３時間混合した後、室温まで冷却し、樹脂粉末組成物（Ｐ−２）を得た。
次いで、植物由来ポリアミド樹脂微粉末（Ａ１−４）［１１−アミノウンデカン酸ホモポリマーの冷凍粉砕品（Ｍｎ１０，０００）、ひまし油由来］を５．０部混合し、スラッシュ成形用樹脂微粉末組成物（Ｓ−８）を得た。
（Ａ１−４）の体積平均粒径は５μｍ、形状は最長径ａと最短経ｂの比ａ／ｂの値が１．１であった。（Ｓ−８）の体積平均粒径は１５２μｍであった。
【００４４】
比較例１
上記樹脂粉末組成物（Ｐ−１）１１５．１部にメチルメタクリレート・エチレングリコールジメタクリレート共重合体微粒子粉末［共重合比９５：５（重量比）、ガンツ化成（株）ガンツパールＰＭ−０３０］（Ｃ−１）を０．３部、シリカ微粉末サイロブロックＳ２００（グレースデヴィソン化学製）（Ｄ−１）を０．２部混合し、スラッシュ成形用樹脂粉末組成物（Ｓ−９）を得た。
（Ｃ−１）の体積平均粒径は１０μｍ、形状は最長径ａと最短経ｂの比ａ／ｂの値が１．１、（Ｄ−１）の体積平均粒径は３μｍ、形状は最長径ａと最短経ｂの比ａ／ｂの値が１．１であった。（Ｓ−９）の体積平均粒径は１５２μｍであった。
【００４５】
比較例２
上記樹脂粉末組成物（Ｐ−１）１１５．１部に植物由来ポリアミド樹脂微粉末（Ａ１−５）［１１−アミノウンデカン酸ホモポリマーの冷凍粉砕品（Ｍｎ１０，０００）、ひまし油由来］を５．０部混合し、スラッシュ成形用樹脂微粉末組成物（Ｓ−１０）を得た。
（Ａ１−５）の体積平均粒径は１５μｍ、形状は最長径ａと最短経ｂの比ａ／ｂの値が１．１であった。（Ｓ−１０）の体積平均粒径は１５２μｍであった。
【００４６】
実施例１〜８のスラッシュ成形用樹脂粉末組成物（Ｓ−１）〜（Ｓ−８）、及び比較例１〜２のスラッシュ成形用樹脂粉末組成物（Ｓ−９）〜（Ｓ−１０）を使用して、下記に示す方法でブロッキング率、安息角、流下時間を測定した。また、下記に示す方法でシートを作成した。該シートの引張強度及び引裂強度を測定した。
【００４７】
・  ブロッキング率
スラッシュ成形用樹脂組成物５０ｇをポリエチレン袋に詰め、１０ｃｍ×７ｃｍ×１ｃｍのサイズにヒートシーラーを用いて、パッキングする。その袋を、２枚の１０ｃｍ×１０ｃｍのスリ板鋼板にて上下に挟み、上に１６３８ｇのおもりを載せる。それを５０℃の恒温槽にいれ、３日間放置する。その後、袋を開封し、８５０μｍの目開きの篩上にパウダーをおとし、軽く篩った後、篩上に残った凝集物の重さを測る。ブロッキング率は下記式にて算出した。
ブロッキング率（％）＝１００×凝集物の重さ（ｇ）／５０ｇ
【００４８】
・  安息角
粉体流動性を評価するために、パウダーテスター（ホソカワミクロン（株）製ＰＴ−Ｒ型）にて安息角を測定した。測定は、温度２３±０．５℃、湿度５０±２％に調節した温調室にて実施した。安息角が小さいほど、粉体流動性が良い。
【００４９】
・  流下時間
粉体流動性を測定するために、かさ比重測定装置（蔵持科学器機製作所製）にて流下時間を測定した。かさ比重測定用カップ約２杯のパウダーを漏斗に入れ、空のかさ比重測定用カップを漏斗の下に置き、ダンパーを開ける。かさ比重測定用カップの縁に棒を当て、カップの縁から溢れているパウダーを落とす。かさ比重測定装置の漏斗下部のダンパーを閉じ、かさ比重測定用カップで測り取ったパウダーを入れる。漏斗下部のダンパーを開けると同時に流下する時間をストップウォッチで測定する。
流下時間が短いほど、粉体流動性が良い。
【００５０】
＜成形シートの作成方法＞
予め２７０℃の加熱したシボ付きＮｉ電鋳型スラッシュ成形用材料を流し込み、１０秒後余分な着色スラッシュ成形用材料を排出する。室温下で９０秒間放置した後、水冷、脱型すると膜厚１ｍｍ程度の均一な表皮が得られた。
得られた表皮裏面の状態を目視で確認した。
【００５１】
・引張強度及び引裂強度の測定
上記の方法で作成した成形シートは、作成後、３０分以内に下記の方法で引張強度及び引裂強度を測定した。
引張強度はＪＩＳ  Ｋ６２５１−２００４に準拠して測定した。
引裂強度はＪＩＳ  Ｋ６２５２−２００４に準拠して測定した。
ただし、試験片の状態調節については、ＪＩＳ  Ｋ６２５０−２００４に準拠せずに、成形シート作成後、３０分以内に測定を行った。
成形シート作成後、３０分以内の測定した引張強度及び引裂強度は、成形シートの金型脱型時に起こる破れ、変形等と相関が認められるものである。
【００５２】
【表１】
2010121003.tif 000002
【００５３】
上記表１の結果より、本発明のスラッシュ成型品用樹脂粉末組成物は、植物由来の樹脂微粉末（Ａ）を含有することで、熱可塑性樹脂粉末材料のブロッキング性、粉体流動性を、石油由来樹脂微粉末(ｃ)および無機微粉末を含有する従来のスラッシュ成型品用樹脂粉末組成物(比較例１)と同等に改良させることができることがわかった。さらに原料にバイオマス原料を使用していることから、本品を使用することにより地球温暖化防止、循環型社会の構築に貢献することができる。
【産業上の利用可能性】
【００５４】
本発明のスラッシュ成形用樹脂粉末組成物から成形される表皮は、自動車内装材、例えばインストルメントパネル、ドアトリム等の表皮として好適に使用される。